(57)【要約】【課題】正極電位が４．８Ｖ以上であるリチウムイオン電池において、過充電時の高い安全性と良好な電池性能とを両立できるリチウムイオン電池およびその使用法を提供すること。【解決手段】満充電時におけるリチウム基準の正極電位が４．８Ｖ（ｖｓＬｉ／Ｌｉ＋）以上である正極と、負極と、芳香族環上の１〜４個の水素がフッ素原子で置換された含フッ素芳香族化合物を含む非水電解液と、セパレータと、を備えるリチウムイオン二次電池の充放電を４．８Ｖ以上の上限電圧で行う、リチウムイオン二次電池の使用方法。【選択図】図１
2015198052.tif 000002
【特許請求の範囲】
【請求項１】
満充電時におけるリチウム基準の正極電位が４．８Ｖ（ｖｓＬｉ／Ｌｉ＋）以上である正極と、
負極と、
芳香族環上の１〜４個の水素がフッ素原子で置換された含フッ素芳香族化合物を含む非水電解液と、
セパレータと、
を備えるリチウムイオン二次電池の充放電を４．８Ｖ以上の上限電圧で行う、リチウムイオン二次電池の使用方法。
【請求項２】
前記含フッ素芳香族化合物が、モノフルオロベンゼン、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、請求項１に記載のリチウムイオン二次電池の使用方法。
【請求項３】
前記含フッ素芳香族化合物が、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、請求項１に記載のリチウムイオン二次電池の使用方法。
【請求項４】
前記含フッ素芳香族化合物が、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、請求項１に記載のリチウムイオン二次電池の使用方法。
【請求項５】
前記含フッ素芳香族化合物の添加量が前記非水電解液に対して０．２〜１０体積％である、請求項１〜４のいずれか１項に記載のリチウムイオン二次電池の使用方法。
【請求項６】
満充電時におけるリチウム基準の正極電位が４．８Ｖ（ｖｓＬｉ／Ｌｉ＋）以上である正極と；
負極と；
含フッ素芳香族化合物、及び
リン原子及び／又はホウ素原子を有するプロトン酸、スルホン酸、及びカルボン酸から成る群より選択される酸の水素原子の少なくとも１つが下記式（１）：
【化１】
2015198052.tif 000011
｛式中、Ｒ１、Ｒ２、及びＲ３は、各々独立に、置換されていてもよい炭素数１〜１０の有機基を示す。｝で表される置換基で置換された化合物（Ｂ）
を含有する非水電解液と；
を含むリチウムイオン二次電池。
【請求項７】
前記化合物（Ｂ）として、下記式（２）：
【化２】
2015198052.tif 000012
｛式中、Ｍは、リン原子又はホウ素原子を示し、Ｍがリン原子のとき、ｗは０又は１であり、Ｍがホウ素原子のときｗは０であり、Ｒ１、Ｒ２、及びＲ３は、各々独立に、置換されていてもよい炭素数１〜１０の有機基を示し、そしてＲ４及びＲ５は、各々独立に、ＯＨ基、ＯＬｉ基、置換されてもよい炭素数１〜１０のアルキル基、置換されてもよい炭素数１〜１０のアルコキシ基、炭素数３〜１０のシロキシ基、炭素数６〜１５のアリール基、及び炭素数６〜１５のアリールオキシ基から成る群より選ばれる基を示す。｝で表される化合物、及び／又は下記式（３）：
【化３】
2015198052.tif 000013
｛式中、Ｒ１、Ｒ２、及びＲ３は、各々独立に、置換されていてもよい炭素数１〜１０の有機基を示し、そしてＲ６は、置換されていてもよい炭素数１〜２０の有機基を示す。｝で表される化合物を前記非水電解液に含む、請求項６に記載のリチウムイオン二次電池。
【請求項８】
前記含フッ素芳香族化合物が、モノフルオロベンゼン、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、請求項６又は７に記載のリチウムイオン二次電池。
【請求項９】
前記含フッ素芳香族化合物が、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、請求項６又は７に記載のリチウムイオン二次電池。
【請求項１０】
前記含フッ素芳香族化合物が、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、請求項６又は７に記載のリチウムイオン二次電池。
【請求項１１】
前記含フッ素芳香族化合物の添加量が前記非水電解液に対して０．２〜１０体積％である、請求項６〜１０のいずれか１項に記載のリチウムイオン二次電池。
【請求項１２】
前記正極における正極活物質は、下記式（４）：
ＬｉＭｎ２−ｘＭａｘＯ４      （４）
｛式中、Ｍａは、遷移金属から成る群より選ばれる１種以上を示し、そしてｘは、０．２≦ｘ≦０．７である。｝で表される酸化物、
下記式（５）：
ｚＬｉ２ＭｃＯ３−（１−ｚ）ＬｉＭｄＯ２      （５）
｛式中、Ｍｃ及びＭｄは、各々独立に、遷移金属から成る群より選ばれる１種以上を示し、そしてｚは、０．１≦ｚ≦０．９である。｝で表される複合酸化物、
下記式（６）：
ＬｉＭｂ１−ｙＦｅｙＰＯ４      （６）
｛式中、Ｍｂは、遷移金属から成る群より選ばれる１種以上を示し、そしてｙは、０≦ｙ≦１．０である。｝で表される化合物、及び
下記式（７）：
Ｌｉ２ＭｆＰＯ４Ｆ      （７）
｛式中、Ｍｆは、遷移金属から成る群より選ばれる１種以上を示す。｝で表される化合物から成る群から選択される１種以上である、請求項６〜１１のいずれか１項に記載のリチウムイオン二次電池。
【発明の詳細な説明】
【技術分野】
【０００１】
本発明は、リチウムイオン二次電池の使用方法及びリチウムイオン二次電池に関する。
【背景技術】
【０００２】
近年の電子技術の発展又は環境技術への関心の高まりに伴い、様々な電気化学デバイスが用いられている。特に、省エネルギー化への要請が多くあり、それに貢献できるものへの期待はますます高くなっている。蓄電デバイスの例として、リチウムイオン二次電池、ナトリウムイオン二次電池、カルシウムイオン二次電池及びリチウムイオンキャパシタ等が注目されている。中でも、蓄電デバイスの代表例であるリチウムイオン二次電池は、エネルギー密度が高い二次電池であることから、従来、主として携帯機器用充電池として使用されていた。また、最近ではハイブリッド自動車及び電気自動車用電池としての使用、定置用蓄電池としての使用なども開始されており、市場又は用途の更なる拡大が期待されている。
【０００３】
従来のリチウムイオン二次電池は、満充電時の正極の電位が通常４．２５Ｖ（ｖｓＬｉ／Ｌｉ＋）以下で設定されている。従来のリチウムイオン二次電池における過充電防止機構としては、化学反応を利用する方法と電子回路を利用する方法が提案されており、実用的には後者が主に採用されている。しかしながら、電子回路による方法では、コスト高になるばかりか、商品設計上種々の制約が生ずることになる。そこで、化学反応を利用して過充電を防止する技術の開発が進められている。
【０００４】
一方で、さらなる高エネルギー密度化のために、正極活物質の高電位化が進められており、正極電位が４．８Ｖ（ｖｓＬｉ／Ｌｉ＋）以上であるリチウムイオン電池が開発されている。エネルギー密度が高くなると、さらに安全性の向上が求められることとなり、より一層の過充電保護が求められる。
【０００５】
従来のリチウムイオン二次電池では、非水電解液に特別な添加剤を含有させて過充電安全性を確保する方法が提案されている。例えば、ビフェニル、シクロヘキシルベンゼン、アルコキシ−ハロゲン化フェニルアダマンタン誘導体等を添加剤として用いた電池とその電池の使用法が提案されている（特許文献１〜３）。これらの電池では、高電圧で添加剤が重合して過充電時の安全性を改善することができる。
特に特許文献３に記載の電池は、従来の電池のみならず、正極電位が４．８Ｖ（ｖｓＬｉ／Ｌｉ＋）以上である正極を用いたリチウムイオン電池の過充電時の安全性をも改善することができる点で有用である。
【０００６】
また、添加剤として、含フッ素芳香族化合物、例えばモノフルオロベンゼン、ジフルオロベンゼン、トリフルオロベンゼン、テトラフルオロベンゼン、ペンタフルオロベンゼン、ヘキサフルオロベンゼン等を使用した電池とその使用も提案されている（特許文献４及び５）。
さらに、５，６，７，８−テトラフルオロベンゾ−１，４−ジオキサンを用いた電池とその使用も提案されている（特許文献６）。
【０００７】
一方、特許文献７〜１２では、リチウムイオン電池の電池性能を向上させる添加剤として、含フッ素芳香族化合物のフッ素置換量を限定した化合物が提案されている。
【先行技術文献】
【特許文献】
【０００８】
【特許文献１】特開平９−１７１８４０号公報
【特許文献２】特開２００１−０１５１５５号公報
【特許文献３】特開２０１３−１７１７１５号公報
【特許文献４】特開２００３−１８７８６８号公報
【特許文献５】特開２００３−３３８３１７号公報
【特許文献６】特表２０１０−５２７１４３号公報
【特許文献７】特表２００４−５１９８２９号公報
【特許文献８】特開２００５−３４００２６号公報
【特許文献９】特開２００７−２９９５６９号公報
【特許文献１０】特開２００３−１３２９５０号公報
【特許文献１１】特開２００７−３３５４０６号公報
【特許文献１２】特開２０１１−１６５５８３号公報
【発明の概要】
【発明が解決しようとする課題】
【０００９】
しかしながら、特許文献１及び２では、ビフェニル、シクロヘキシルベンゼンの酸化電位は４．８Ｖよりも低いため、正極電位が４．８Ｖ（ｖｓＬｉ／Ｌｉ＋）以上であるリチウムイオン電池では、本来充電できる量の電気を充電できず、エネルギー密度が高い電池では使用できないという欠点がある。
【００１０】
特許文献３では、アルコキシ−ハロゲン化フェニルアダマンタン誘導体の添加時と無添加時の過充電試験での容量と電圧のグラフを比較すると、添加時は４．５Ｖ付近から添加剤の酸化分解による電圧上昇抑制効果が見られており、正極電位が４．８Ｖ（ｖｓＬｉ／Ｌｉ＋）以上である正極を用いたリチウムイオン電池では、酸化分解に対する耐性が不十分であり、高エネルギー密度の電池に使用するには改善の余地がある。
【００１１】
特許文献４及び５では、好ましい例としてモノフルオロベンゼンが記載されているが、正極電位が４．８Ｖ（ｖｓＬｉ／Ｌｉ＋）以上であるリチウムイオン電池の過充電安全性に関する検討は不十分という欠点がある。また特許文献６では、５，６，７，８−テトラフルオロベンゾ−１，４−ジオキサンの酸化電位は４．７Ｖであり、正極電位が４．８Ｖ（ｖｓＬｉ／Ｌｉ＋）以上であるリチウムイオン電池では酸化分解に対する耐性が不十分という欠点がある。
【００１２】
特許文献７〜１２では、安全性には言及しておらず、正極電位が４．８Ｖ（ｖｓＬｉ／Ｌｉ＋）以上の正極を用いたリチウムイオン電池の過充電時の安全性を改善する電解液の添加剤としての検討は不十分という課題があった。
【００１３】
かかる技術の現状に鑑み、本発明が解決しようとする課題は、正極電位が４．８Ｖ以上であるリチウムイオン電池において、過充電時の高い安全性と良好な電池性能とを両立できるリチウムイオン電池およびその使用法を提供することである。
【課題を解決するための手段】
【００１４】
本発明者は、上記課題を達成すべく鋭意検討し、実験を重ねた結果、正極電位が４．８Ｖ以上である正極と、含フッ素芳香族化合物を含む電解液とを備えるリチウムイオン電池の充放電を４．８Ｖ以上の上限電圧で行うことで、過充電時の高い安全性と良好な電池性能とを両立できることを見出し、本発明を完成するに至った。
【００１５】
すなわち、本発明は、以下のとおりのものである。
［１］  満充電時におけるリチウム基準の正極電位が４．８Ｖ（ｖｓＬｉ／Ｌｉ＋）以上である正極と、
負極と、
芳香族環上の１〜４個の水素がフッ素原子で置換された含フッ素芳香族化合物を含む非水電解液と、
セパレータと、
を備えるリチウムイオン二次電池の充放電を４．８Ｖ以上の上限電圧で行う、リチウムイオン二次電池の使用方法。
［２］  前記含フッ素芳香族化合物が、モノフルオロベンゼン、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、［１］に記載のリチウムイオン二次電池の使用方法。
［３］  前記含フッ素芳香族化合物が、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、［１］に記載のリチウムイオン二次電池の使用方法。
［４］  前記含フッ素芳香族化合物が、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、［１］に記載のリチウムイオン二次電池の使用方法。
［５］  前記含フッ素芳香族化合物の添加量が前記非水電解液に対して０．２〜１０体積％である、［１］〜［４］のいずれか１項に記載のリチウムイオン二次電池の使用方法。
［６］  満充電時におけるリチウム基準の正極電位が４．８Ｖ（ｖｓＬｉ／Ｌｉ＋）以上である正極と；
負極と；
含フッ素芳香族化合物、及び
リン原子及び／又はホウ素原子を有するプロトン酸、スルホン酸、及びカルボン酸から成る群より選択される酸の水素原子の少なくとも１つが下記式（１）：
【化１】
2015198052.tif 000003
｛式中、Ｒ１、Ｒ２、及びＲ３は、各々独立に、置換されていてもよい炭素数１〜１０の有機基を示す。｝で表される置換基で置換された化合物（Ｂ）
を含有する非水電解液と；
を含むリチウムイオン二次電池。
［７］  前記化合物（Ｂ）として、下記式（２）：
【化２】
2015198052.tif 000004
｛式中、Ｍは、リン原子又はホウ素原子を示し、Ｍがリン原子のとき、ｗは０又は１であり、Ｍがホウ素原子のときｗは０であり、Ｒ１、Ｒ２、及びＲ３は、各々独立に、置換されていてもよい炭素数１〜１０の有機基を示し、そしてＲ４及びＲ５は、各々独立に、ＯＨ基、ＯＬｉ基、置換されてもよい炭素数１〜１０のアルキル基、置換されてもよい炭素数１〜１０のアルコキシ基、炭素数３〜１０のシロキシ基、炭素数６〜１５のアリール基、及び炭素数６〜１５のアリールオキシ基から成る群より選ばれる基を示す。｝で表される化合物、及び／又は下記式（３）：
【化３】
2015198052.tif 000005
｛式中、Ｒ１、Ｒ２、及びＲ３は、各々独立に、置換されていてもよい炭素数１〜１０の有機基を示し、そしてＲ６は、置換されていてもよい炭素数１〜２０の有機基を示す。｝で表される化合物を前記非水電解液に含む、［６］に記載のリチウムイオン二次電池。
［８］  前記含フッ素芳香族化合物が、モノフルオロベンゼン、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、［６］又は［７］に記載のリチウムイオン二次電池。
［９］  前記含フッ素芳香族化合物が、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、［６］又は［７］に記載のリチウムイオン二次電池。
［１０］  前記含フッ素芳香族化合物が、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、及び１，２，４，５−テトラフルオロベンゼンから成る群から選択される１種以上を含む、［６］又は［７］に記載のリチウムイオン二次電池。
［１１］  前記含フッ素芳香族化合物の添加量が前記非水電解液に対して０．２〜１０体積％である、［６］〜［１０］のいずれか１項に記載のリチウムイオン二次電池。
［１２］  前記正極における正極活物質は、下記式（４）：
ＬｉＭｎ２−ｘＭａｘＯ４      （４）
｛式中、Ｍａは、遷移金属から成る群より選ばれる１種以上を示し、そしてｘは、０．２≦ｘ≦０．７である。｝で表される酸化物、
下記式（５）：
ｚＬｉ２ＭｃＯ３−（１−ｚ）ＬｉＭｄＯ２      （５）
｛式中、Ｍｃ及びＭｄは、各々独立に、遷移金属から成る群より選ばれる１種以上を示し、そしてｚは、０．１≦ｚ≦０．９である。｝で表される複合酸化物、
下記式（６）：
ＬｉＭｂ１−ｙＦｅｙＰＯ４      （６）
｛式中、Ｍｂは、遷移金属から成る群より選ばれる１種以上を示し、そしてｙは、０≦ｙ≦１．０である。｝で表される化合物、及び
下記式（７）：
Ｌｉ２ＭｆＰＯ４Ｆ      （７）
｛式中、Ｍｆは、遷移金属から成る群より選ばれる１種以上を示す。｝で表される化合物から成る群から選択される１種以上である、［６］〜［１１］のいずれか１項に記載のリチウムイオン二次電池。
【発明の効果】
【００１６】
本発明は高電圧な電圧領域で、過充電時の高い安全性と良好な電池性能とを両立したリチウムイオン二次電池の使用方法を提供することができる。
【図面の簡単な説明】
【００１７】
【図１】本実施形態におけるリチウムイオン二次電池の一例を概略的に示す断面図である。
【発明を実施するための形態】
【００１８】
以下、必要に応じて図面を参照しつつ、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。なお、上下左右等の位置関係は、特に断らない限り、図面に示す位置関係に基づくものとする。更に、図面の寸法比率は図示の比率に限られるものではない。
【００１９】
＜リチウムイオン二次電池の使用方法＞
本実施形態に係るリチウムイオン二次電池の使用方法では、満充電時におけるリチウム基準の正極電位が４．８Ｖ（ｖｓＬｉ／Ｌｉ＋）以上である正極と、負極と、芳香族環上の１〜４個の水素がフッ素原子で置換された含フッ素芳香族化合物を含む非水電解液と、セパレータとを備えるリチウムイオン二次電池の充放電を４．８Ｖ以上の上限電圧で行う。本実施形態では、特定の正極活物質と特定の含フッ素芳香族化合物を含む非水電解液とを組合せた電池を高い電圧で充電しても、電圧が急激に上昇することがなく、高い安全性を実現できる。また、非水電解液の酸化分解を抑制できるので、高い安全性と良好な電池特性を両立できる。
非水電解液について以下に説明する。
【００２０】
［非水電解液］
本実施形態に係るリチウムイオン二次電池に用いられる非水電解液（以下、単に「電解液」ともいう。）は、非水溶媒、リチウム塩及び含フッ素芳香族化合物を含有する。所望により、非水電解液は、後述される化合物（Ｂ）、その他の添加剤などを含んでよい。
【００２１】
〔非水溶媒〕
本実施形態に係る電解液は、非水溶媒を含有する。非水溶媒としては、特に限定されないが、例えば、非プロトン性極性溶媒等が挙げられる。非プロトン性極性溶媒としては、特に限定されないが、例えば、カーボネート、鎖状エーテル、鎖状カルボン酸エステル、鎖状ジエーテル等が挙げられる。
【００２２】
（カーボネート）
カーボネートとしては、特に限定されないが、例えば、環状カーボネート、鎖状カーボネートなどを用いることが好ましい。また、カーボネート系溶媒として、環状カーボネートと鎖状カーボネートを組合せて用いることがより好ましい。このようなカーボネートを含むことにより、電解液のイオン伝導性により優れる傾向にある。
【００２３】
（環状カーボネート）
環状カーボネートとしては、特に限定されないが、例えば、エチレンカーボネート、プロピレンカーボネート、１，２−ブチレンカーボネート、２，３−ブチレンカーボネート、１，２−ペンチレンカーボネート、２，３−ペンチレンカーボネート、などが挙げられる。また前述した環状カーボネートの一つ以上の水素原子をフッ素原子で置換したトリフルオロメチルエチレンカーボネート、フルオロエチレンカーボネート、４，５−ジフルオロエチレンカーボネートなどのフッ素化環状カーボネート等を使用してよい。これらのなかでも、エチレンカーボネート及びプロピレンカーボネートから成る群より選ばれる１種以上が好ましい。このような環状カーボネートを含むことにより、電解液のイオン伝導性により優れる傾向にある。
【００２４】
（鎖状カーボネート）
鎖状カーボネートとしては、特に限定されないが、例えば、エチルメチルカーボネート、ジメチルカーボネート、ジエチルカーボネート、メチルプロピルカーボネート、メチルイソプロピルカーボネート、ジプロピルカーボネート、メチルブチルカーボネート、ジブチルカーボネート、エチルプロピルカーボネート等が挙げられる。このなかでも、ジメチルカーボネート、ジエチルカーボネート、及びエチルメチルカーボネートから成る群より選ばれる１種以上が好ましい。また、上述した鎖状カーボネートの一つ以上の水素原子をフッ素原子で置換したメチルトリフルオロエチルカーボネートなどのなどのフッ素化鎖状カーボネートから成る群より選ばれる１種以上が好ましい。このような鎖状カーボネートを含むことにより、電解液のイオン伝導性により優れる傾向にある。
【００２５】
（その他の非プロトン性極性溶媒）
その他の非プロトン性極性溶媒として、アセトニトリルなどのニトリル；ジメチルエーテルなどの鎖状エーテル；プロピオン酸メチル、プロピオン酸エチルなどの鎖状カルボン酸エステル；ジメトキシエタンなどの鎖状ジエーテルが挙げられる。
【００２６】
（カーボネート系溶媒）
カーボネート系溶媒として、環状カーボネートと鎖状カーボネートを組合せて含む場合、環状カーボネートと鎖状カーボネートとの混合比は、体積比で、１：１０〜５：１が好ましく、１：５〜３：１がより好ましく、１：５〜１：１がさらに好ましい。混合比が上記範囲内であることにより、リチウムイオン二次電池のイオン伝導性により優れる傾向にある。
【００２７】
カーボネート系溶媒を用いる場合、必要に応じて、γ−ブチロラクトン、γ−バレロラクトンなどのラクトン；スルホランなどの環状スルホン；テトラヒドロフラン、ジオキサンなどの環状エーテル等の別の非水溶媒をさらに添加することができる。このような非水溶媒を用いることにより、リチウムイオン二次電池のイオン伝導性又はサイクル寿命がより改善する傾向にある。
【００２８】
上記非水溶媒は１種を単独で又は２種以上を組み合わせて用いることができる。
【００２９】
〔リチウム塩〕
本実施形態に係る電解液は、リチウム塩を含む。リチウム塩は、電解液のイオン伝導性を担う電解質としての機能を有しているものであれば、特に限定されない。なお、後述する添加剤としてのジフルオロリン酸リチウム又はモノフルオロリン酸リチウムは、リチウム塩には含まれないものとする。リチウム塩は正極又は負極、或いは両方に作用することにより電解液の酸化分解を抑制する機能を有していてもよい。
【００３０】
リチウム塩の電解液中の含有量は、電解液１００質量％に対して、１質量％以上４０質量％以下が好ましく、５質量％以上３５質量％以下がより好ましく、７質量％以上３０質量％以下がさらに好ましい。リチウム塩の電解液中の含有量が１質量％以上であることにより、リチウムイオン二次電池のイオン伝導性により優れる傾向にある。また、リチウム塩の電解液中の含有量が４０質量％以下であることにより、リチウム塩の低温における溶解性がより向上する傾向にある。これらのリチウム塩の電解液中の含有量は、１１Ｂ−ＮＭＲ、１９Ｆ−ＮＭＲ、３１Ｐ−ＮＭＲなどのＮＭＲ測定により確認することができる。
【００３１】
リチウム塩の構造としては、特に限定されないが、例えば、ＬｉＰＦ６、ＬｉＢＦ４、ＬｉＢ（Ｃ２Ｏ４）２、ＬｉＢＦ２（Ｃ２Ｏ４）、ＬｉＣｌＯ４、ＬｉＡｓＦ６、Ｌｉ２ＳｉＦ６、ＬｉＯＳＯ２ＣｋＦ２ｋ＋１〔ｋは１〜８の整数〕、ＬｉＮ（ＳＯ２ＣｋＦ２ｋ＋１）２〔ｋは１〜８の整数〕、ＬｉＰＦｎ（ＣｋＦ２ｋ＋１）６−ｎ［ｎは１〜５の整数、ｋは１〜８の整数〕、ＬｉＰＦ４（Ｃ２Ｏ２）、ＬｉＰＦ２（Ｃ２Ｏ２）２が好ましく、ＬｉＰＦ６、ＬｉＢＦ４、ＬｉＢ（Ｃ２Ｏ４）２、ＬｉＯＳＯ２ＣｋＦ２ｋ＋１〔ｋは１〜８の整数〕、ＬｉＮ（ＳＯ２ＣｋＦ２ｋ＋１）２〔ｋは１〜８の整数〕、ＬｉＰＦｎ（ＣｋＦ２ｋ＋１）６−ｎ［ｎは１〜５の整数、ｋは１〜８の整数〕、ＬｉＰＦ４（Ｃ２Ｏ２）、ＬｉＰＦ２（Ｃ２Ｏ２）２がより好ましく、ＬｉＰＦ６、ＬｉＢＦ４、ＬｉＢ（Ｃ２Ｏ４）２がさらに好ましく、ＬｉＰＦ６が最も好ましい。このようなリチウム塩を用いることにより、リチウムイオン二次電池のイオン伝導性により優れる傾向にある。
リチウム塩は、１種を単独で又は２種以上を組み合わせて用いることができる。
【００３２】
〔含フッ素芳香族化合物〕
本実施形態に係る電解液は、含フッ素芳香族化合物を含む。含フッ素芳香族化合物を含むことで、過充電（４．８Ｖ以上で充電）した際にも電圧が過度に上昇することを防止することができる。含フッ素芳香族化合物の酸化電位は、満充電時におけるリチウム基準の正極電位が４．８Ｖ（ｖｓＬｉ／Ｌｉ＋）以上である正極を用いたリチウムイオン電池に用いる点から、５．０〜６．０Ｖが好ましく、より好ましくは５．０５〜５．５Ｖ、さらに好ましくは５．１〜５．４Ｖである。この理由は、５．０〜６．０Ｖの間に酸化電位を有する含フッ素芳香族化合物を用いるために、満充電時におけるリチウム基準の正極電位が４．８Ｖ（ｖｓＬｉ／Ｌｉ＋）以上である正極を用いたリチウムイオン電池の使用電圧範囲であっても良好な電池性能を維持できるからである。
【００３３】
含フッ素芳香族化合物の構造としては、特に限定されないが、１〜４個のベンゼン環上の水素がフッ素に置換された含フッ素芳香族化合物が好ましい。
【００３４】
１〜４個のベンゼン環上の水素がフッ素に置換された含フッ素芳香族化合物としては、例えば、過充電防止効果の観点から、モノフルオロベンゼン、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、１，２，４，５−テトラフルオロベンゼン等が好ましく、さらに酸化分解抑制の観点から、１，２−ジフルオロベンゼン、１，３−ジフルオロベンゼン、１，４−ジフルオロベンゼン、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、１，２，４，５−テトラフルオロベンゼン等がより好ましく、１，２，３−トリフルオロベンゼン、１，２，４−トリフルオロベンゼン、１，３，５−トリフルオロベンゼン、１，２，３，４−テトラフルオロベンゼン、１，２，３，５−テトラフルオロベンゼン、１，２，４，５−テトラフルオロベンゼン等が最も好ましい。
これらの含フッ素芳香族化合物は、１種を単独で又は２種以上を組み合わせて用いることができる。
【００３５】
含フッ素芳香族化合物の添加量は、電解液１００体積％に対して、０．２体積％以上１０体積％以下であることが好ましい。この添加量は、過充電防止の反応を継続する観点から、０．２体積％以上が好ましい。また、この添加量は、非水電解液の粘度、イオン伝導性の観点から、１０体積％以下が好ましい。これらの含フッ素芳香族化合物の電解液に対する添加量は、１９Ｆ−ＮＭＲ測定等により確認することができる。
【００３６】
本実施形態に係る非水電解液は、含フッ素芳香族化合物を含有することにより、リチウムイオン二次電池の過充電時の安全性と良好な電池性能を両立することができる。
【００３７】
〔化合物（Ｂ）〕
本実施形態に係るリチウムイオン二次電池は、４．８Ｖ以上の上限電圧で使用する場合に有効である。このような高電圧で使用する場合には、電解液の成分が酸化することにより分解する場合がある。電解液中の成分の酸化分解を抑制する観点から、電解液は、更にリン原子及び／又はホウ素原子を有するプロトン酸、スルホン酸、及びカルボン酸から成る群より選ばれる酸の水素原子の少なくとも１つが下記式（１）：
【化４】
2015198052.tif 000006
｛式中、Ｒ１、Ｒ２、及びＲ３は、各々独立に、置換されていてもよい炭素数１〜１０の有機基を示す。｝で表される置換基で置換された化合物（Ｂ）を含有することが好ましい。また、化合物（Ｂ）を上述した含フッ素芳香族化合物と組み合わせて用いることも好ましい。
【００３８】
リン原子を有するプロトン酸としては、特に限定されないが、例えば、リン酸、亜リン酸、ピロリン酸、ポリリン酸、ホスホン酸等が挙げられる。
ホウ素原子を有するプロトン酸としては、特に限定されないが、例えば、ホウ酸、ボロン酸、又はボリン酸等が挙げられる。
【００３９】
スルホン酸としては、特に限定されないが、例えば、メチルスルホン酸、エチルスルホン酸、プロピルスルホン酸、１，２エタンジスルホン酸、トリフルオロメチルスルホン酸、フェニルスルホン酸、ベンジルスルホン酸、硫酸等が挙げられる。
【００４０】
カルボン酸としては特に限定されないが、例えば、酢酸、トリフルオロ酢酸、プロピオン酸、酪酸、吉草酸、アクリル酸、メタクリル酸、オレイン酸、リノール酸、リノレン酸、安息香酸、フタル酸、イソフタル酸、テレフタル酸、サリチル酸、マロン酸、フマル酸、コハク酸、グルタル酸、アジピン酸、イタコン酸等が挙げられる。
【００４１】
上記式（１）で表される置換基としては、特に限定されないが、例えば、−Ｓｉ（ＣＨ３）３、−Ｓｉ（Ｃ２Ｈ５）３、−Ｓｉ（ＣＨＣＨ２）３、−Ｓｉ（ＣＨ２ＣＨＣＨ２）３、−Ｓｉ（ＣＦ３）３等が挙げられる。
【００４２】
化合物（Ｂ）としては、さらに下記式（２）：
【化５】
2015198052.tif 000007
｛式中、Ｍは、リン原子又はホウ素原子を示し、Ｍがリン原子のとき、ｗは０又は１であり、Ｍがホウ素原子のときｗは０であり、Ｒ１、Ｒ２、及びＲ３は、各々独立に、置換されていてもよい炭素数１〜１０の有機基を示し、そしてＲ４及びＲ５は、各々独立に、ＯＨ基、ＯＬｉ基、置換されてもよい炭素数１〜１０のアルキル基、置換されてもよい炭素数１〜１０のアルコキシ基、炭素数３〜１０のシロキシ基、炭素数６〜１５のアリール基、及び炭素数６〜１５のアリールオキシ基から成る群より選ばれる基を示す。｝で表される化合物、及び／又は下記式（３）：
【化６】
2015198052.tif 000008
｛式中、Ｒ１、Ｒ２、及びＲ３は、各々独立に、置換されていてもよい炭素数１〜１０の有機基を示し、そしてＲ６は、置換されていてもよい炭素数１〜２０の有機基を示す。｝で表される化合物が更に好ましい。
【００４３】
上記式（１）〜（３）において、Ｒ１、Ｒ２又はＲ３としては、例えば、メチル基、エチル基、ビニル基、１−メチルビニル基、プロピル基、ブチル基、フルオロメチル基等の脂肪族炭化水素基；ベンジル基、フェニル基、ニトリル置換フェニル基、フルオロ化フェニル基等の芳香族炭化水素基が挙げられる。また、Ｒ１、Ｒ２及びＲ３の２つが結合して環を形成していてもよい。環を形成するために、例えば、Ｒ１、Ｒ２及びＲ３の２つは、置換又は無置換で飽和又は不飽和のアルキレン基で置換されることができる。
【００４４】
上記式（２）において、Ｒ４及びＲ５としては、例えば、ＯＨ基、ＯＬｉ基、メチル基、エチル基、アリル基（ａｌｌｙｌ）、プロピル基、ブチル基、ペンチル基、ヘキシル基、フルオロヘキシル基、メトキシ基、エトキシ基、ビニロキシ基、アリロキシ基（ａｌｌｙｌｏｘｙ）、プロポキシ基、ブトキシ基、シアノヒドロキシ基、フルオロエトキシ基、又はフルオロプロポキシ基、トリメチルシロキシ基、トリエチルシロキシ基、ジメチルエチルシロキシ基、ジエチルメチルシロキシ基、ベンジル基、フェニル基、ニトリル置換フェニル基、フルオロ化フェニル基、フェノキシ基、ベンジルアルコキシ基、ニトリル置換フェノキシ基、フルオロ化フェノキシ基等が挙げられる。
【００４５】
上記式（３）において、Ｒ６としては、例えば、脂肪族炭化水素基、フェニル基などの芳香族炭化水素基、及び炭化水素基中の水素原子がすべてフッ素原子に置換されたトリフルオロメチル基などのフッ素置換炭化水素基が挙げられる。また、炭化水素基は、必要に応じて、種々の官能基で置換されていてもよい。
【００４６】
化合物（Ｂ）としては、リン酸トリス（トリメチルシリル）及び／又はアジピン酸ビス（トリメチルシリル）がより好ましい。
【００４７】
化合物（Ｂ）の添加量は、電解液１００質量％に対して、０．０１質量％以上１０質量％以下であることが好ましく、０．２質量％以上８質量％以下であることがより好ましい。この添加量が０．０１質量％以上であることにより、リチウムイオン二次電池においてサイクル寿命がより向上する傾向にあり、１０質量％以下であることにより、電池出力がより向上する傾向にある。化合物（Ｂ）の電解液に対する添加量は、ＮＭＲ測定等により確認することができる。
【００４８】
〔添加剤〕
本実施形態に係る非水電解液には、必要に応じて、上述したリチウム塩及び含フッ素芳香族化合物以外の添加剤を含有してもよい。その他の添加剤としては、特に限定されないが、例えば、ジフルオロリン酸リチウム及びモノフルオロリン酸リチウムから成る群より選ばれる１種以上の添加剤が挙げられる。このようなその他の添加剤を用いることにより、リチウムイオン二次電池のサイクル寿命がより向上する傾向にある。
【００４９】
ジフルオロリン酸リチウム及びモノフルオロリン酸リチウムから成る群より選ばれる添加剤の含有量は、電解液１００質量％に対して、０．００１質量％以上が好ましく、０．００５質量％以上がより好ましく、０．０１質量％以上がさらに好ましい。ジフルオロリン酸リチウム及びモノフルオロリン酸リチウムから成る群より選ばれる添加剤の含有量が０．００１質量％以上であることにより、リチウムイオン二次電池のサイクル寿命がより向上する傾向にある。また、ジフルオロリン酸リチウム及びモノフルオロリン酸リチウムから成る群より選ばれる添加剤の含有量は、３質量％以下が好ましく、２質量％以下がより好ましく、１質量％以下がさらに好ましい。ジフルオロリン酸リチウム及びモノフルオロリン酸リチウムから成る群より選ばれる添加剤の含有量が３質量％以下であることにより、リチウムイオン二次電池のイオン伝導性がより向上する傾向にある。これらのジフルオロリン酸リチウム及びモノフルオロリン酸リチウムから成る群より選ばれる添加剤の電解液中の含有量は、３１Ｐ−ＮＭＲ、１９Ｆ−ＮＭＲなどのＮＭＲ測定により確認することができる。
【００５０】
上述した添加剤の他には、特に限定されないが、例えば、ビニレンカーボネート、ビニルエチレンカーボネート、フルオロエチレンカーボネートといったカーボネート類、スクシノニトリル、アジポニトリルといったニトリル系化合物、ホスファゼン類、リン酸エステル類といったリン系の難燃剤、電極又はセパレータの濡れ性を向上させる界面活性剤などを添加することができる。このような添加剤を用いることにより、電池のサイクル寿命又は安全性がより向上する傾向にある。
【００５１】
本実施形態に係る非水電解液は、水分を含まないことが好ましいが、本発明の課題を解決できる範囲であれば、ごく微量の水分を含有してもよい。そのような水分の含有量は、非水電解液の全量に対して、０〜１００ｐｐｍが好ましく、１〜５０ｐｐｍがより好ましく、１〜３０ｐｐｍがさらに好ましい。
【００５２】
また、本実施形態に係る非水電解液は、フッ酸を含有してもよい。フッ酸の含有量は、０．５〜５０ｐｐｍが好ましく、１〜３０ｐｐｍがより好ましく、２〜２０ｐｐｍがさらに好ましい。フッ酸の含有量が上記範囲であることにより、負極及び／又は正極上のＳＥＩ（ｓｏｌｉｄ  ｅｌｅｃｔｒｏｌｙｔｅ  ｉｎｔｅｒｆａｃｅ）膜の継続的な修復又は形成がより容易となる傾向にあり、サイクル寿命が向上する。
【００５３】
＜リチウムイオン二次電池＞
本実施形態に係るリチウムイオン二次電池（以下、単に「電池」ともいう。）は、上記非水電解液と、正極活物質を含有する正極と、負極活物質を含有する負極とを備える。この電池は、上述の非水電解液を備える以外は、従来のリチウムイオン二次電池と同様の構成を有していてもよい。また、リチウムイオン二次電池は、セパレータも備えてよい。
【００５４】
［正極］
正極は、満充電時におけるリチウム基準の正極電位が４．８Ｖ（ｖｓＬｉ／Ｌｉ＋）を上回るものであれば特に限定されず、既知のものを用いることができる。満充電時におけるリチウム基準の正極電位は、満充電時の電池の電圧を制御することにより制御することができる。
正極は、正極活物質としてリチウムイオンを吸蔵及び放出することが可能な材料から成る群より選ばれる１種以上を含有することが好ましい。
【００５５】
満充電時におけるリチウム基準の正極電位は、満充電状態のリチウムイオン二次電池をＡｒグローブボックス中で解体し、正極を取り出し、対極に金属リチウムを用いて再度電池を組み、電圧を測定することで容易に測定することができる。また、負極に炭素負極活物質を用いる場合、満充電時の炭素負極活物質の電位が０．０５Ｖ（ｖｓＬｉ／Ｌｉ＋）であることから、満充電時におけるリチウムイオン二次電池の電圧（Ｖａ）に０．０５Ｖを足すことで、容易に満充電時における正極の電位を算出することができる。例えば、負極に炭素負極活物質を用いたリチウムイオン二次電池において、満充電時におけるリチウムイオン二次電池の電圧（Ｖａ）が４．４Ｖであった場合、満充電時の正極の電位は、４．４Ｖ＋０．０５Ｖ＝４．４５Ｖと算出することができる。尚、（ｖｓＬｉ／Ｌｉ＋）はリチウム基準の電位を示す。
【００５６】
〔正極活物質〕
正極活物質としては、特に限定されないが、例えば、下記式（４）：
ＬｉＭｎ２−ｘＭａｘＯ４      （４）
｛式中、Ｍａは、遷移金属から成る群より選ばれる１種以上を示し、そしてｘは、０．２≦ｘ≦０．７である。｝で表される酸化物、下記式（５）：
ｚＬｉ２ＭｃＯ３−（１−ｚ）ＬｉＭｄＯ２      （５）
｛式中、Ｍｃ及びＭｄは、各々独立に、遷移金属から成る群より選ばれる１種以上を示し、そしてｚは、０．１≦ｚ≦０．９である。｝で表される複合酸化物、下記式（６）：
ＬｉＭｂ１−ｙＦｅｙＰＯ４      （６）
｛式中、Ｍｂは、遷移金属から成る群より選ばれる１種以上を示し、そしてｙは、０≦ｙ≦１．０である。｝で表される化合物、及び下記式（７）：
Ｌｉ２ＭｆＰＯ４Ｆ      （７）
｛式中、Ｍｆは、遷移金属から成る群より選ばれる１種以上を示す。｝で表される化合物から成る群より選ばれる１種以上であることが好ましい。このような正極活物質を用いることにより、正極活物質の構造安定性がより優れる傾向にある。
【００５７】
上記式（４）で表される酸化物であるスピネル型正極活物質としては、特に限定されないが、下記式（４ａ）：
ＬｉＭｎ２−ｘＮｉｘＯ４      （４ａ）
｛式中、０．２≦ｘ≦０．７である。｝で表される酸化物が好ましく、下記式（４ｂ）：
ＬｉＭｎ２−ｘＮｉｘＯ４      （４ｂ）
｛式中、０．３≦ｘ≦０．６である。｝で表される酸化物がより好ましい。
式（４ａ）又は式（４ｂ）で表される酸化物としては、特に限定されないが、例えば、ＬｉＭｎ１．５Ｎｉ０．５Ｏ４及びＬｉＭｎ１．６Ｎｉ０．４Ｏ４が挙げられる。このような式（４）で表されるスピネル型酸化物を用いることにより、安定性により優れる傾向にある。
ここで、上記式（４）で表されるスピネル型酸化物は、正極活物質の安定性、電子伝導性等の観点から、Ｍｎ原子のモル数に対して１０モル％以下の範囲で、上記構造以外に、さらに遷移金属又は遷移金属酸化物を含有してもよい。上記式（４）で表される化合物は、１種を単独で又は２種以上を組み合わせて用いられる。
【００５８】
上記式（５）で表される複合酸化物である複合層状酸化物としては、特に限定されないが、例えば、下記式（５ａ）：
ｚＬｉ２ＭｎＯ３−（１−ｚ）ＬｉＮｉａＭｎｂＣｏｃＯ２      （５ａ）
｛式中、０．３≦ｚ≦０．７、ａ＋ｂ＋ｃ＝１、０．２≦ａ≦０．６、０．２≦ｂ≦０．６、そして０．０５≦ｃ≦０．４である。｝で表される複合酸化物であることが好ましい。
上記式（５ａ）において、０．４≦ｚ≦０．６、ａ＋ｂ＋ｃ＝１、０．３≦ａ≦０．４、０．３≦ｂ≦０．４、そして０．２≦ｃ≦０．３である複合酸化物がより好ましい。このような式（５）で表される複合酸化物を用いることにより、安定性により優れる傾向にある。ここで、上記式（５）で表される複合層状酸化物は、正極活物質の安定性、電子伝導性等の観点から、Ｍｎ、Ｎｉ、Ｃｏ原子のモル数の総和に対して１０モル％以下の範囲で、上記構造以外に、さらに遷移金属又は遷移金属酸化物を含有してもよい。式（５）で表される複合酸化物は、１種を単独で又は２種以上を組み合わせて用いられる。
【００５９】
上記式（６）で表される化合物であるオリビン型正極活物質としては、特に限定されないが、例えば、下記式（６ａ）：
ＬｉＭｎ１−ｙＦｅｙＰＯ４      （６ａ）
｛式中、０．０５≦ｙ≦０．８である。｝で表される化合物、及び、下記式（６ｂ）：
ＬｉＣｏ１−ｙＦｅｙＰＯ４      （６ｂ）
｛式中、０．０５≦ｙ≦０．８である。｝で表される化合物が好ましい。
このような式（６）で表される化合物を用いることにより、安定性及び電子伝導性により優れる傾向にある。ここで、上記式（６）で表される複合層状酸化物は、正極活物質の安定性、電子伝導性等の観点から、Ｍｎ、Ｆｅ、Ｃｏ原子のモル数の総和に対して１０モル％以下の範囲で、上記構造以外に、さらに遷移金属又は遷移金属酸化物を含有してもよい。上記式（６）で表される化合物は、１種を単独で又は２種以上を組み合わせて用いられる。
【００６０】
上記式（７）で表される化合物であるフッ化オリビン型正極活物質としては、特に限定されないが、例えば、Ｌｉ２ＦｅＰＯ４Ｆ、Ｌｉ２ＭｎＰＯ４Ｆ及びＬｉ２ＣｏＰＯ４Ｆが好ましい。このような式（７）で表される化合物を用いることにより、安定性により優れる傾向にある。ここで、上記式（７）で表される複合層状酸化物は、正極活物質の安定性、電子伝導性等の観点から、Ｍｎ、Ｆｅ、Ｃｏ原子のモル数に対して１０モル％以下の範囲で、上記構造以外に、さらに遷移金属又は遷移金属酸化物を含有してもよい。上記式（７）で表される化合物は、１種を単独で又は２種以上を組み合わせて用いられる。
【００６１】
（正極活物質の製造方法）
正極活物質は、一般的な無機酸化物の製造方法と同様の方法で製造できる。正極活物質の製造方法としては、特に限定されないが、例えば、所定の割合で金属塩（例えば硫酸塩及び／又は硝酸塩）を混合した混合物を、酸素を含む雰囲気環境下で焼成することで無機酸化物を含む正極活物質を得る方法が挙げられる。また、金属塩を溶解させた液に炭酸塩及び／又は水酸化物塩を作用させて難溶性の金属塩を析出させ、それを抽出分離したものに、リチウム源として炭酸リチウム及び／又は水酸化リチウムを混合した後、酸素を含む雰囲気環境下で焼成することで、無機酸化物を含む正極活物質を得る方法が挙げられる。
【００６２】
〔正極の製造方法〕
ここで、正極の製造方法の一例を以下に示す。まず、上記正極活物質に対して、必要に応じて、導電助剤、バインダー等を加えて混合した正極合剤を溶剤に分散させて正極合剤を含有するペーストを調製する。次いで、このペーストを正極集電体に塗布し、乾燥して正極合剤層を形成し、正極合剤層を必要に応じて加圧し、厚さを調整することによって、正極を作製することができる。
【００６３】
正極集電体としては、特に限定されないが、例えば、アルミニウム箔、又はステンレス箔などの金属箔により構成されるものが挙げられる。
【００６４】
［負極］
本実施形態のリチウムイオン二次電池は、負極を有する。負極は、リチウムイオン二次電池の負極として作用するものであれば特に限定されず、既知のものを用いることができる。負極は、負極活物質としてリチウムイオンを吸蔵及び放出することが可能な材料から成る群より選ばれる１種以上を含有することが好ましい。このような負極活物質としては、特に限定されないが、例えば、炭素負極活物質、ケイ素合金負極活物質及びスズ合金負極活物質に代表されるリチウムと合金形成が可能な元素を含む負極活物質；ケイ素酸化物負極活物質；スズ酸化物負極活物質；及びチタン酸リチウム負極活物質に代表されるリチウム含有化合物から成る群より選ばれる１種以上が挙げられる。これらの負極活物質は、１種を単独で又は２種以上を組み合わせて用いられる。
【００６５】
炭素負極活物質としては、特に限定されないが、例えば、ハードカーボン、ソフトカーボン、人造黒鉛、天然黒鉛、黒鉛、熱分解炭素、コークス、ガラス状炭素、有機高分子化合物の焼成体、メソカーボンマイクロビーズ、炭素繊維、活性炭、グラファイト、炭素コロイド、カーボンブラックが挙げられる。コークスとしては、特に限定されないが、例えば、ピッチコークス、ニードルコークス、石油コークスが挙げられる。また、有機高分子化合物の焼成体としては、特に限定されないが、フェノール樹脂、フラン樹脂などの高分子材料を適当な温度で焼成して炭素化したものが挙げられる。
【００６６】
リチウムと合金を形成可能な元素を含む負極活物質としては、特に限定されないが、例えば、金属又は半金属の単体であっても、合金又は化合物であってもよく、また、これらの１種又は２種以上の相を少なくとも一部に有するようなものであってもよい。尚、「合金」には、２種以上の金属元素から成るものに加えて、１種以上の金属元素と１種以上の半金属元素とを有するものも含まれる。また、合金には、全体として金属の性質を有するものであれば非金属元素が含まれていてもよい。
【００６７】
金属元素及び半金属元素としては、特に限定されないが、例えば、チタン（Ｔｉ）、スズ（Ｓｎ）、鉛（Ｐｂ）、アルミニウム（Ａｌ）、インジウム（Ｉｎ）、ケイ素（Ｓｉ）、亜鉛（Ｚｎ）、アンチモン（Ｓｂ）、ビスマス（Ｂｉ）、ガリウム（Ｇａ）、ゲルマニウム（Ｇｅ）、ヒ素（Ａｓ）、銀（Ａｇ）、ハフニウム（Ｈｆ）、ジルコニウム（Ｚｒ）及びイットリウム（Ｙ）が挙げられる。これらの中でも、長周期型周期表における４族又は１４族の金属元素及び半金属元素が好ましく、特に好ましくはチタン、ケイ素及びスズである。
【００６８】
〔負極の製造方法〕
負極は、例えば、下記のようにして得られる。まず、上記負極活物質に対して、必要に応じて、導電助剤、バインダー等を加えて混合した負極合剤を溶剤に分散させて負極合剤を含有するペーストを調製する。次いで、このペーストを負極集電体に塗布し、乾燥して負極合剤層を形成し、それを必要に応じて加圧し、厚みを調整することによって、負極を作製することができる。
【００６９】
負極集電体は、特に限定されないが、例えば、銅箔、ニッケル箔、ステンレス箔などの金属箔により構成されるものが挙げられる。
【００７０】
〔正極及び負極の作製に使用される導電助剤又はバインダー〕
正極及び負極の作製において、必要に応じて用いられる導電助剤としては、特に限定されないが、例えば、グラファイト、アセチレンブラック及びケッチェンブラックなどのカーボンブラック、並びに炭素繊維が挙げられる。
【００７１】
また、正極及び負極の作製において、必要に応じて用いられるバインダーとしては、特に限定されないが、例えば、ポリフッ化ビニリデン（ＰＶＤＦ）、ポリテトラフルオロエチレン（ＰＴＦＥ）、ポリアクリル酸、スチレンブタジエンゴム及びフッ素ゴムが挙げられる。
【００７２】
［セパレータ］
本実施形態に係るリチウムイオン二次電池は、正負極の短絡防止、シャットダウン等の安全性を電池に付与するという観点から、正極と負極との間にセパレータを備えることが好ましい。セパレータとしては、特に限定されないが、例えば、既知のリチウムイオン二次電池に備えられるものと同様のものを用いることができる。セパレータとしては、イオン透過性が大きく、機械的強度に優れる絶縁性の薄膜が好ましい。
【００７３】
セパレータとしては、特に限定されないが、例えば、織布、不織布、及び合成樹脂製微多孔膜が挙げられ、これらのなかでも、合成樹脂製微多孔膜が好ましい。また、不織布としては、特に限定されないが、例えば、セラミック製、ポリオレフィン製、ポリエステル製、ポリアミド製、液晶ポリエステル製、アラミド製などの耐熱樹脂製の多孔膜が挙げられる。さらに、合成樹脂製微多孔膜としては、特に限定されないが、例えば、ポリエチレン又はポリプロピレンを主成分として含有する微多孔膜、又はこれらのポリオレフィンを共に含有する微多孔膜等のポリオレフィン系微多孔膜が挙げられる。セパレータは、１種の微多孔膜を単層又は複数積層したものであってもよく、２種以上の微多孔膜を積層したものであってもよい。
【００７４】
本実施形態に係るリチウムイオン二次電池は、特に限定されないが、例えば、セパレータと、そのセパレータを両側から挟む正極と負極と、さらにそれらの積層体を挟む正極集電体（正極の外側に配置）と、負極集電体（負極の外側に配置）と、それらを収容する電池外装とを備える。正極とセパレータと負極とを積層した積層体は、本実施形態の電解液に含浸されている。
【００７５】
図１は、本実施形態におけるリチウムイオン二次電池の一例を示す概略断面図である。図１に示されるリチウムイオン二次電池１００は、セパレータ１１０と、そのセパレータ１１０を両側から挟む正極１２０と負極１３０と、さらにそれらの積層体を挟む正極集電体１４０（正極の外側に配置）と、負極集電体１５０（負極の外側に配置）と、それらを収容する電池外装１６０とを備える。正極１２０とセパレータ１１０と負極１３０とを積層した積層体は、電解液に含浸されている。
【００７６】
［リチウムイオン二次電池の製造方法］
本実施形態のリチウムイオン二次電池は、上述の非水電解液、正極、負極及び必要に応じてセパレータを用いて、既知の方法により作製することができる。例えば、正極と負極とを、その間にセパレータを介在させた積層状態で巻回して巻回構造の積層体に成形するか、又はそれらの折り曲げ、複数層の積層などによって、交互に積層した複数の正極と負極との間にセパレータが介在する積層体に成形し、次いで、電池ケース（外装）内にその積層体を収容して、本実施形態の電解液をケース内部に注液し、上記積層体をその電解液に浸漬して封印したりすることによって、リチウムイオン二次電池を作製することができる。本実施形態におけるリチウムイオン二次電池の形状は、特に限定されず、例えば、円筒形、楕円形、角筒型、ボタン形、コイン形、扁平形及びラミネート形などが好適に採用される。
【００７７】
＜リチウムイオン二次電池の過充電防止効果の判定方法＞
本実施形態のリチウムイオン二次電池は、過充電防止効果を既知の方法により判別することができる。例えば、コイン型のリチウムイオン電池を作製し、一定の電流密度で充電し、添加剤の有無による電圧上昇速度の差を確認したり、円筒型又はラミネート型のリチウムイオン電池を作製し、ＪＩＳ  Ｃ  ８７１１等の規格に沿って過充電試験を行い、電池の発火・発煙の有無を確認したりすることによって判別することができる。前者の場合、充電時間はあくまでも目安であり、試験開始前の電池の充電状態又は劣化状態によって、充電時間には多少のずれが発生する可能性がある。充電時間のずれによる問題を回避するためには、添加剤を含有する電池と添加剤を含有しない電池を同時に充電し、両者の電圧を比較することで過充電防止効果を判断するとよい。
【実施例】
【００７８】
以下、本発明を実施例及び比較例を用いて具体的に説明する。本発明は、以下の実施例によって何ら限定されるものではない。
リチウムイオン二次電池の性能評価について以下に説明する。
【００７９】
（１）ＬｉＮｉ１／３Ｍｎ１／３Ｃｏ１／３Ｏ２正極を用いたリチウムイオン二次電池による電池性能評価
＜正極の作製＞
正極活物質としてＬｉＮｉ１／３Ｍｎ１／３Ｃｏ１／３Ｏ２（日本化学工業社製）と、導電助剤としてアセチレンブラックの粉末（電気化学工業社製）と、バインダーとしてポリフッ化ビニリデン溶液（クレハ社製）とを、９０：６：４の固形分質量比で混合し、分散溶媒としてＮ−メチル−２−ピロリドンを固形分４０質量％となるように添加して更に混合して、スラリー状の溶液を調製した。このスラリー状の溶液を厚さ２０μｍのアルミニウム箔の片面に塗布し、溶剤を乾燥除去した後、ロールプレスで圧延してシートを得た。シートを直径１６ｍｍの円盤状に打ち抜いて正極を得た。
【００８０】
＜負極の作製＞
負極活物質としてグラファイト粉末（大阪ガスケミカル社製、商品名「ＯＭＡＣ１．２Ｈ／ＳＳ」）及び別のグラファイト粉末（ＴＩＭＣＡＬ社製、商品名「ＳＦＧ６」）と、バインダーとしてスチレンブタジエンゴム（ＳＢＲ）及びカルボキシメチルセルロース水溶液とを、９０：１０：１．５：１．８の固形分質量比で混合した。得られた混合物を、固形分濃度が４５質量％となるように、分散溶媒としての水に添加して、スラリー状の溶液を調製した。このスラリー状の溶液を厚さ１８μｍの銅箔の片面に塗布し、溶剤を乾燥除去した後、ロールプレスで圧延してシートを得た。シートを直径１６ｍｍの円盤状に打ち抜いて負極を得た。
【００８１】
＜電池の作製＞
上述のようにして得られた正極及び負極をポリプロピレン製の微多孔膜から成るセパレータ（膜厚２５μｍ、空孔率５０％、孔径０．１μｍ〜１μｍ）の両側に重ね合わせた積層体を、ステンレス製の円盤型電池ケース（外装体）に挿入した。次いで、そこに、下記実施例及び比較例に記載の電解液を０．２ｍＬ注入し、積層体を電解液に浸漬した後、電池ケースを密閉してリチウムイオン二次電池を作製した。
【００８２】
＜電池性能評価＞
得られたリチウムイオン二次電池を、２５℃に設定した恒温槽（二葉科学社製、商品名「ＰＬＭ−７３Ｓ」）に収容し、充放電装置（アスカ電子（株）製、商品名「ＡＣＤ−０１」）に接続し、２０時間静置した。次いで、その電池を０．３３Ｃの定電流で充電し、４．２Ｖに到達した後、４．２Ｖの定電圧で１時間充電し、０．３３Ｃの定電流で３．０Ｖまで放電した。
上記初期充放電後、初期充放電の充電容量Ｑを電圧Ｖで微分したｄＱ／ｄＶプロットを作成した。ｄＱ／ｄＶプロットにおける４．２Ｖの値を得た。さらに、その電池を１Ｃの定電流で４．２Ｖまで充電し、４．２Ｖの定電圧で１時間充電し、０．５Ｃ、１Ｃ、２Ｃ、３Ｃ、５Ｃ、及び１０Ｃの定電流でそれぞれ３．０Ｖまで放電した。１Ｃと５Ｃの放電容量を比較することで電池性能を評価した。
【００８３】
（２）ＬｉＮｉ０．５Ｍｎ１．５Ｏ４正極を用いたリチウムイオン二次電池による電池性能評価
＜正極活物質の合成＞
遷移金属元素のモル比として１：３の割合となる量の硫酸ニッケルと硫酸マンガンとを水に溶解し、金属イオン濃度の総和が２ｍｏｌ／Ｌになるようにニッケル−マンガン混合水溶液を調製した。次いで、このニッケル−マンガン混合水溶液を、７０℃に加温した濃度２ｍｏｌ／Ｌの炭酸ナトリウム水溶液１６５０ｍＬ中に、１２．５ｍＬ／ｍｉｎの添加速度で１２０分間滴下した。尚、滴下中は、攪拌の下、２００ｍＬ／ｍｉｎの流量の空気を水溶液中にバブリングしながら吹き込んだ。これにより、析出物質が発生し、得られた析出物質を蒸留水で十分洗浄し、乾燥して、ニッケルマンガン化合物を得た。得られたニッケルマンガン化合物と粒径２μｍの炭酸リチウムとを、リチウム：ニッケル：マンガンのモル比が１：０．５：１．５になるように秤量し、１時間乾式混合した後、得られた混合物を酸素雰囲気下において１０００℃で５時間焼成し、ＬｉＮｉ０．５Ｍｎ１．５Ｏ４で表される正極活物質を得た。
【００８４】
＜正極シートの作製＞
上述のようにして得られた正極活物質と、導電助剤としてグラファイトの粉末（ＴＩＭＣＡＬ社製、商品名「ＫＳ−６」）とアセチレンブラックの粉末（電気化学工業社製、商品名「ＨＳ−１００」）と、バインダーとしてポリフッ化ビニリデン溶液（クレハ社製、商品名「Ｌ＃７２０８」）とを、８０：５：５：１０の固形分質量比で混合した。得られた混合物に、分散溶媒としてＮ−メチル−２−ピロリドンを固形分３５質量％となるように投入してさらに混合して、スラリー状の溶液を調製した。このスラリー状の溶液を厚さ２０μｍのアルミニウム箔の片面に塗布し、溶剤を乾燥除去した後、ロールプレスで圧延し正極シートを得た。
【００８５】
＜負極シートの作製＞
負極活物質としてグラファイト粉末（大阪ガスケミカル社製、商品名「ＯＭＡＣ１．２Ｈ／ＳＳ」）及び別のグラファイト粉末（ＴＩＭＣＡＬ社製、商品名「ＳＦＧ６」）と、バインダーとしてスチレンブタジエンゴム（ＳＢＲ）及びカルボキシメチルセルロース水溶液とを、９０：１０：１．５：１．８の固形分質量比で混合した。得られた混合物を、固形分濃度が４５質量％となるように、分散溶媒としての水に添加して、スラリー状の溶液を調製した。このスラリー状の溶液を厚さ１８μｍの銅箔の片面に塗布し、溶剤を乾燥除去した後、ロールプレスで圧延し負極シートを得た。
【００８６】
＜電池の作製＞
上述のようにして作製した正極シート及び負極シートを直径１６ｍｍの円盤状に打ち抜いて正極及び負極を得た。得られた正極及び負極をポリプロピレン製の微多孔膜から成るセパレータ（膜厚２５μｍ、空孔率５０％、孔径０．１μｍ〜１μｍ）の両側に重ね合わせた積層体を、ステンレス製の円盤型電池ケース（外装体）に挿入した。次いで、そこに、下記実施例及び比較例に記載の電解液を０．５ｍＬ注入し、積層体を電解液に浸漬した後、電池ケースを密閉してリチウムイオン二次電池を作製した。
【００８７】
＜電池性能評価＞
得られたリチウムイオン二次電池を、２５℃に設定した恒温槽（二葉科学社製、商品名「ＰＬＭ−７３Ｓ」）に収容し、充放電装置（アスカ電子（株）製、商品名「ＡＣＤ−０１」）に接続し、２０時間静置した。次いで、その電池を０．０５Ｃの定電流で充電し、４．８Ｖに到達した後、４．８Ｖの定電圧で２時間充電し、その後、０．２Ｃの定電流で３．０Ｖまで放電した。
上記初期充放電後、初期充放電の充電容量Ｑを電圧Ｖで微分したｄＱ／ｄＶプロットを作成した。ｄＱ／ｄＶプロットにおける４．８Ｖの値を比較することで、電解液の酸化分解に対する耐性を評価した。さらに、その電池を０．３３Ｃの定電流で４．８Ｖまで充電し、４．８Ｖの定電圧で１時間充電し、０．３３Ｃ、０．５Ｃ、１Ｃ、２Ｃ、５Ｃ、及び１０Ｃの定電流でそれぞれ３．０Ｖまで放電した。１Ｃと５Ｃの放電容量を比較することで電池性能を評価した。
【００８８】
また、上記レート特性測定後、５０℃に設定した恒温槽中で、その電池を１．０Ｃの定電流で４．９Ｖまで充電し、４．９Ｖの定電圧で２時間充電し、１．０Ｃの定電流で３．０Ｖまで放電した。この一連の充放電を１サイクルとし、さらに２９サイクル充放電を繰り返し、全体で３０サイクルのサイクル充放電を行った。１サイクル目及び３０サイクル目の正極活物質質量当たりの放電容量を確認した。また、３０サイクル目の放電容量を１サイクル目の放電容量で除した放電容量維持率を算出した。
【００８９】
＜過充電試験＞
上記レート特性測定後、その電池を０．３３Ｃの定電流で４．８Ｖまで充電し、４．８Ｖの定電圧で１時間充電した。その後、電池を１Ｃの定電流で充電した。電池が６Ｖに到達するか、または１時間経過したところで充電を停止した。６Ｖに到達した場合には過充電防止効果が「無」、１時間経過後も６Ｖに到達しなかった場合には過充電防止効果が「有」と判断した。
【００９０】
［実施例１〜１２、及び比較例１〜６］
〔比較例１〕
電解液としてエチレンカーボネートとエチルメチルカーボネートとを体積比１：２で混合した混合溶媒にＬｉＰＦ６を１ｍｏｌ／Ｌ含有させた溶液（キシダ化学社製）Ａを用いた。
【００９１】
上記（１）に記載の方法で、電解液Ａを備えるリチウムイオン二次電池の電池性能評価を行った。結果、１Ｃにおける放電容量は１４２ｍＡｈ／ｇ、５Ｃにおける放電容量は１２２ｍＡｈ／ｇとなった。またｄＱ／ｄＶプロットにおける４．２Ｖの値は０．１３（ｍＡｈ／ｇ）／ｍＶであった。
【００９２】
次に上記（２）に記載の方法で、電解液Ａを備えるリチウムイオン二次電池の電池性能評価を行った。結果、１Ｃにおける放電容量は１２２ｍＡｈ／ｇ、５Ｃにおける放電容量は４７ｍＡｈ／ｇであった。またｄＱ／ｄＶプロットにおける４．８Ｖの値は０．０６（ｍＡｈ／ｇ）／ｍＶであった。５０℃における３０サイクル目の放電容量は、６１ｍＡｈ／ｇ、３０サイクル目の放電容量を１サイクル目の放電容量で除した放電容量維持率は、５７％であった。さらに過充電試験を実施したところ、速やかに電圧が６Ｖまで上昇した。
【００９３】
〔実施例１〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させたモノフルオロベンゼン（東京化成（株）製）０．０５ｍｌを添加して、電解液Ｂを得た。電解液Ｂを得るために上記溶液に添加したモノフルオロベンゼンの量は５体積％である。
【００９４】
上記（１）に記載の方法で、電解液Ｂを備えるリチウムイオン二次電池の電池性能評価を行った。結果、１Ｃにおける放電容量は１４０ｍＡｈ／ｇ、５Ｃにおける放電容量は１２０ｍＡｈ／ｇとなった。またｄＱ／ｄＶプロットにおける４．２Ｖの値は０．１５（ｍＡｈ／ｇ）／ｍＶであった。
【００９５】
次に上記（２）に記載の方法で、電解液Ｂを備えるリチウムイオン二次電池の電池性能評価を行った。結果、１Ｃにおける放電容量は１２３ｍＡｈ／ｇ、５Ｃにおける放電容量は３８ｍＡｈ／ｇとなった。またｄＱ／ｄＶプロットにおける４．８Ｖの値は０．２０（ｍＡｈ／ｇ）／ｍＶであった。さらに過充電試験を実施したところ、電圧は１時間後も６Ｖ未満であった。
【００９６】
〔実施例２〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させた１，４−ジフルオロベンゼン（和光純薬工業（株）製）０．０５ｍｌを添加して、電解液Ｃを得た。電解液Ｃを得るために上記溶液に添加した１，４−ジフルオロベンゼンの量は５体積％であった。
【００９７】
上記（１）に記載の方法で、電解液Ｃを備えるリチウムイオン二次電池の電池性能評価を行った。結果、１Ｃにおける放電容量は１４０ｍＡｈ／ｇ、５Ｃにおける放電容量は１２０ｍＡｈ／ｇとなった。またｄＱ／ｄＶプロットにおける４．２Ｖの値は０．１５（ｍＡｈ／ｇ）／ｍＶであった。
【００９８】
次に上記（２）に記載の方法で、電解液Ｃを備えるリチウムイオン二次電池の電池性能評価を行った。結果、１Ｃにおける放電容量は１２１ｍＡｈ／ｇ、５Ｃにおける放電容量は、５１ｍＡｈ／ｇであった。またｄＱ／ｄＶプロットにおける４．８Ｖの値は０．１４（ｍＡｈ／ｇ）／ｍＶであった。５０℃における３０サイクル目の放電容量は、５８ｍＡｈ／ｇ、３０サイクル目の放電容量を１サイクル目の放電容量で除した放電容量維持率は、５５％であった。さらに過充電試験を実施したところ、電圧は１時間後も６Ｖ未満であった。
【００９９】
〔実施例３〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させた１，２，４−トリフルオロベンゼン（ワコーケミカル社製）０．０５ｍｌを添加して、電解液Ｄを得た。電解液Ｄを得るために上記溶液に添加した１，２，４−トリフルオロベンゼンの量は５体積％であった。
【０１００】
上記（１）に記載の方法で、電解液Ｄを備えるリチウムイオン二次電池の電池性能評価を行った。結果、１Ｃにおける放電容量は１４０ｍＡｈ／ｇ、５Ｃにおける放電容量は１２０ｍＡｈ／ｇとなった。またｄＱ／ｄＶプロットにおける４．２Ｖの値は０．１４（ｍＡｈ／ｇ）／ｍＶであった。
【０１０１】
次に上記（２）に記載の方法で、電解液Ｄを備えるリチウムイオン二次電池の電池性能評価を行った。結果、１Ｃにおける放電容量は１１９ｍＡｈ／ｇ、５Ｃにおける放電容量は、５５ｍＡｈ／ｇであった。またｄＱ／ｄＶプロットにおける４．８Ｖの値は０．０８（ｍＡｈ／ｇ）／ｍＶであった。５０℃における３０サイクル目の放電容量は、６０ｍＡｈ／ｇ、３０サイクル目の放電容量を１サイクル目の放電容量で除した放電容量維持率は、５６％であった。さらに過充電試験を実施したところ、電圧は１時間後も６Ｖ未満であった。
【０１０２】
〔実施例４〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させた１，２，４，５−テトラフルオロベンゼン（ワコーケミカル社製）を０．０５ｍｌを添加して、電解液Ｅを得た。電解液Ｅを得るために上記溶液に添加した１，２，４，５−テトラフルオロベンゼンの量は５体積％であった。
【０１０３】
上記（１）に記載の方法で、電解液Ｅを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１０４】
次に上記（２）に記載の方法で、電解液Ｅを備えるリチウムイオン二次電池の電池性能評価を行った。結果、１Ｃにおける放電容量は１２０ｍＡｈ／ｇ、５Ｃにおける放電容量は、５０ｍＡｈ／ｇであった。またｄＱ／ｄＶプロットにおける４．８Ｖの値は０．１０（ｍＡｈ／ｇ）／ｍＶであった。５０℃における３０サイクル目の放電容量は、６０ｍＡｈ／ｇ、３０サイクル目の放電容量を１サイクル目の放電容量で除した放電容量維持率は、５６％であった。さらに過充電試験を実施したところ、電圧は１時間後も６Ｖ未満であった。
【０１０５】
〔比較例２〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させたペンタフルオロベンゼン（ワコーケミカル社製）０．０５ｍｌを添加して、電解液Ｆを得た。電解液Ｆを得るために上記溶液に添加したペンタフルオロベンゼンの量は５体積％であった。
【０１０６】
上記（１）に記載の方法で、電解液Ｆを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１０７】
次に上記（２）に記載の方法で、電解液Ｆを備えるリチウムイオン二次電池の電池性能評価を行った。結果、１Ｃにおける放電容量は１１７ｍＡｈ／ｇ、５Ｃにおける放電容量は、５３ｍＡｈ／ｇであった。またｄＱ／ｄＶプロットにおける４．８Ｖの値は０．１０（ｍＡｈ／ｇ）／ｍＶであった。さらに過充電試験を実施したところ、速やかに電圧が６Ｖまで上昇した。
【０１０８】
〔比較例３〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させたヘキサフルオロベンゼン（ワコーケミカル社製）０．０５ｍｌを添加して、電解液Ｇを得た。電解液Ｇを得るために上記溶液に添加したヘキサフルオロベンゼンの量は５体積％であった。
【０１０９】
上記（１）に記載の方法で、電解液Ｇを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１１０】
次に上記（２）に記載の方法で、電解液Ｇを備えるリチウムイオン二次電池の電池性能評価を行った。結果、１Ｃにおける放電容量は１１７ｍＡｈ／ｇ、５Ｃにおける放電容量は、５０ｍＡｈ／ｇであった。またｄＱ／ｄＶプロットにおける４．８Ｖの値は０．０８（ｍＡｈ／ｇ）／ｍＶであった。さらに過充電試験を実施したところ、速やかに電圧が６Ｖまで上昇した。
【０１１１】
〔実施例５〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させた１，２，４−トリフルオロベンゼン（ワコーケミカル社製）０．０３ｍｌを添加して、電解液Ｈを得た。電解液Ｈを得るために上記溶液に添加した１，２，４−トリフルオロベンゼンの量は３体積％であった。
【０１１２】
上記（１）に記載の方法で、電解液Ｈを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１１３】
次に上記（２）に記載の方法で、電解液Ｈを備えるリチウムイオン二次電池の電池性能評価を行った。結果、１Ｃにおける放電容量は１２０ｍＡｈ／ｇ、５Ｃにおける放電容量は、５４ｍＡｈ／ｇであった。またｄＱ／ｄＶプロットにおける４．８Ｖの値は０．０７（ｍＡｈ／ｇ）／ｍＶであった。さらに過充電試験を実施したところ、電圧は１時間後も６Ｖ未満であった。
【０１１４】
〔実施例６〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、モレキュラシーブスを用いて１２時間以上乾燥させた１，２，４−トリフルオロベンゼン（ワコーケミカル社製）０．０１ｍｌを添加して、電解液Ｉを得た。電解液Ｉを得るために上記溶液に添加した１，２，４−トリフルオロベンゼンの量は１体積％であった。
【０１１５】
上記（１）に記載の方法で、電解液Ｉを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１１６】
次に上記（２）に記載の方法で、電解液Ｉを備えるリチウムイオン二次電池の電池性能評価を行った。結果、１Ｃにおける放電容量は１２１ｍＡｈ／ｇ、５Ｃにおける放電容量は、５０ｍＡｈ／ｇであった。またｄＱ／ｄＶプロットにおける４．８Ｖの値は０．０７（ｍＡｈ／ｇ）／ｍＶであった。さらに過充電試験を実施したところ、電圧は１時間後も６Ｖ未満であった。
【０１１７】
〔比較例４〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させたリン酸トリス（トリメチルシリル）（ＰＯ４（Ｓｉ（ＣＨ３）３）３、アルドリッチ社製）０．０６ｇ添加して、電解液Ｊを得た。電解液Ｊを得るために上記溶液に添加したリン酸トリス（トリメチルシリル）の量は０．５質量％であった。
【０１１８】
上記（１）に記載の方法で、電解液Ｊを備えるリチウムイオン二次電池の電池性能評価を行った。結果、１Ｃにおける放電容量は１４０ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１１９】
次に上記（２）に記載の方法で、電解液Ｊを備えるリチウムイオン二次電池の電池性能評価を行った。結果、１Ｃにおける放電容量は１２１ｍＡｈ／ｇ、５Ｃにおける放電容量は、４８ｍＡｈ／ｇであった。またｄＱ／ｄＶプロットにおける４．８Ｖの値は０．０８（ｍＡｈ／ｇ）／ｍＶであった。５０℃における３０サイクル目の放電容量は、７３ｍＡｈ／ｇ、３０サイクル目の放電容量を１サイクル目の放電容量で除した放電容量維持率は、６４％であった。さらに過充電試験を実施したところ、速やかに電圧が６Ｖまで上昇した。
【０１２０】
〔比較例５〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させたアジピン酸ビス（トリメチルシリル）［アルドリッチ社製］０．０６ｇを添加して、電解液Ｋを得た。電解液Ｋを得るために上記溶液に添加したアジビン酸ビス（トリメチルシリル）の量は０．５質量％であった。
【０１２１】
上記（１）に記載の方法で、電解液Ｋを備えるリチウムイオン二次電池の電池性能評価を行った。結果、１Ｃにおける放電容量は１４０ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１２２】
次に上記（２）に記載の方法で、電解液Ｋを備えるリチウムイオン二次電池の電池性能評価を行った。結果、１Ｃにおける放電容量は１２１ｍＡｈ／ｇ、５Ｃにおける放電容量は、４６ｍＡｈ／ｇであった。またｄＱ／ｄＶプロットにおける４．８Ｖの値は０．０８（ｍＡｈ／ｇ）／ｍＶであった。５０℃における３０サイクル目の放電容量は、７１ｍＡｈ／ｇ、３０サイクル目の放電容量を１サイクル目の放電容量で除した放電容量維持率は、６２％であった。さらに過充電試験を実施したところ、速やかに電圧が６Ｖまで上昇した。
【０１２３】
〔実施例７〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させた１，４−ジフルオロベンゼン（ワコーケミカル社製）０．５ｍｌ、モレキュラシーブスを用いて１２時間以上乾燥させたリン酸トリス（トリメチルシリル）（ＰＯ４（Ｓｉ（ＣＨ３）３）３、アルドリッチ社製）０．０６ｇを添加して、電解液Ｌを得た。電解液Ｌを得るために上記溶液に添加した１，４−ジフルオロベンゼンの量は５体積％、リン酸トリス（トリメチルシリル）の量は０．５質量％であった。
【０１２４】
上記（１）に記載の方法で、電解液Ｌを備えるリチウムイオン二次電池の電池性能評価を行った。結果、１Ｃにおける放電容量は１４０ｍＡｈ／ｇ、５Ｃにおける放電容量は１２０ｍＡｈ／ｇとなった。またｄＱ／ｄＶプロットにおける４．２Ｖの値は０．１４（ｍＡｈ／ｇ）／ｍＶであった。
【０１２５】
次に上記（２）に記載の方法で、電解液Ｌを備えるリチウムイオン二次電池の電池性能評価を行った。結果、１Ｃにおける放電容量は１２１ｍＡｈ／ｇ、５Ｃにおける放電容量は、５１ｍＡｈ／ｇであった。またｄＱ／ｄＶプロットにおける４．８Ｖの値は０．１４（ｍＡｈ／ｇ）／ｍＶであった。５０℃における３０サイクル目の放電容量は、７０ｍＡｈ／ｇ、３０サイクル目の放電容量を１サイクル目の放電容量で除した放電容量維持率は、６１％であった。さらに過充電試験を行ったところ、電圧は１時間後も６Ｖ未満であった。
【０１２６】
〔実施例８〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させた１，４−ジフルオロベンゼン（ワコーケミカル社製）０．５ｍｌ、モレキュラシーブスを用いて１２時間以上乾燥させたアジピン酸ビス（トリメチルシリル）［アルドリッチ社製］０．０６ｇを添加して、電解液Ｍを得た。電解液Ｍを得るために上記溶液に添加した１，４−ジフルオロベンゼンの量は５体積％、アジピン酸ビス（トリメチルシリル）の量は０．５質量％であった。
【０１２７】
上記（１）に記載の方法で、電解液Ｍを備えるリチウムイオン二次電池の電池性能評価を行った。結果、１Ｃにおける放電容量は１４０ｍＡｈ／ｇ、５Ｃにおける放電容量は１２０ｍＡｈ／ｇとなった。またｄＱ／ｄＶプロットにおける４．２Ｖの値は０．１４（ｍＡｈ／ｇ）／ｍＶであった。
【０１２８】
次に上記（２）に記載の方法で、電解液Ｍを備えるリチウムイオン二次電池の電池性能評価を行った。結果、１Ｃにおける放電容量は１２１ｍＡｈ／ｇ、５Ｃにおける放電容量は、５１ｍＡｈ／ｇであった。またｄＱ／ｄＶプロットにおける４．８Ｖの値は０．１４（ｍＡｈ／ｇ）／ｍＶであった。５０℃における３０サイクル目の放電容量は、７０ｍＡｈ／ｇ、３０サイクル目の放電容量を１サイクル目の放電容量で除した放電容量維持率は、６１％であった。さらに過充電試験を行ったところ、電圧は１時間後も６Ｖ未満であった。
【０１２９】
〔実施例９〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させた１，２，４−トリフルオロベンゼン（ワコーケミカル社製）０．５ｍｌ、モレキュラシーブスを用いて１２時間以上乾燥させたリン酸トリス（トリメチルシリル）（ＰＯ４（Ｓｉ（ＣＨ３）３）３、アルドリッチ社製）０．０６ｇを添加して、電解液Ｎを得た。電解液Ｎを得るために上記溶液に添加した１，２，４−トリフルオロベンゼンの量は５体積％、リン酸トリス（トリメチルシリル）の量は０．５質量％であった。
【０１３０】
上記（１）に記載の方法で、電解液Ｎを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１３１】
次に上記（２）に記載の方法で、電解液Ｎを備えるリチウムイオン二次電池の電池性能評価を行った。結果、１Ｃにおける放電容量は１２０ｍＡｈ／ｇ、５Ｃにおける放電容量は、５０ｍＡｈ／ｇであった。またｄＱ／ｄＶプロットにおける４．８Ｖの値は０．０９（ｍＡｈ／ｇ）／ｍＶであった。５０℃における３０サイクル目の放電容量は、７２ｍＡｈ／ｇ、３０サイクル目の放電容量を１サイクル目の放電容量で除した放電容量維持率は、６２％であった。さらに過充電試験を行ったところ、電圧は１時間後も６Ｖ未満であった。
【０１３２】
〔実施例１０〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させた１，２，４−トリフルオロベンゼン（ワコーケミカル社製）０．５ｍｌ、モレキュラシーブスを用いて１２時間以上乾燥させたアジピン酸ビス（トリメチルシリル）［アルドリッチ社製］を０．０６ｇ含有させ、電解液Ｏを得た。電解液Ｏを得るために上記溶液に添加した１，２，４−トリフルオロベンゼンの量は５体積％、アジピン酸ビス（トリメチルシリル）の量は０．５質量％であった。
【０１３３】
上記（１）に記載の方法で、電解液Ｏを備えるリチウムイオン二次電池の電池性能評価を行った。結果、１Ｃにおける放電容量は１４０ｍＡｈ／ｇ、５Ｃにおける放電容量は１２０ｍＡｈ／ｇとなった。またｄＱ／ｄＶプロットにおける４．２Ｖの値は０．１４（ｍＡｈ／ｇ）／ｍＶであった。
【０１３４】
次に上記（２）に記載の方法で、電解液Ｏを備えるリチウムイオン二次電池の電池性能評価を行った。結果、１Ｃにおける放電容量は１１９ｍＡｈ／ｇ、５Ｃにおける放電容量は、５０ｍＡｈ／ｇであった。またｄＱ／ｄＶプロットにおける４．８Ｖの値は０．０８（ｍＡｈ／ｇ）／ｍＶであった。５０℃における３０サイクル目の放電容量は、７１ｍＡｈ／ｇ、３０サイクル目の放電容量を１サイクル目の放電容量で除した放電容量維持率は、６１％であった。さらに過充電試験を行ったところ、電圧は１時間後も６Ｖ未満であった。
【０１３５】
〔実施例１１〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させた１，２，４，５−テトラフルオロベンゼン（ワコーケミカル社製）０．５ｍｌ、モレキュラシーブスを用いて１２時間以上乾燥させたリン酸トリス（トリメチルシリル）（ＰＯ４（Ｓｉ（ＣＨ３）３）３、アルドリッチ社製）を０．０６ｇ含有させ、電解液Ｐを得た。電解液Ｐを得るために上記溶液に添加した１，２，４，５−テトラフルオロベンゼンの量は５体積％、リン酸トリス（トリメチルシリル）の量は０．５質量％であった。
【０１３６】
上記（１）に記載の方法で、電解液Ｐを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１３７】
次に上記（２）に記載の方法で、電解液Ｐを備えるリチウムイオン二次電池の電池性能評価を行った。結果、１Ｃにおける放電容量は１２０ｍＡｈ／ｇ、５Ｃにおける放電容量は、５０ｍＡｈ／ｇであった。またｄＱ／ｄＶプロットにおける４．８Ｖの値は０．１０（ｍＡｈ／ｇ）／ｍＶであった。５０℃における３０サイクル目の放電容量は、７２ｍＡｈ／ｇ、３０サイクル目の放電容量を１サイクル目の放電容量で除した放電容量維持率は、６２％であった。さらに過充電試験を行ったところ、電圧は１時間後も６Ｖ未満であった。
【０１３８】
〔実施例１２〕
エチレンカーボネートとエチルメチルカーボネートとを体積比１：２で混合した混合溶媒にＬｉＰＦ６を１ｍｏｌ／Ｌ含有させた溶液（キシダ化学社製）１０ｍｌに、モレキュラシーブスを用いて１２時間以上乾燥させた１，２，４，５−テトラフルオロベンゼン（ワコーケミカル社製）０．５ｍｌ、モレキュラシーブスを用いて１２時間以上乾燥させたアジピン酸ビス（トリメチルシリル）［アルドリッチ社製］０．０６ｇを添加して、電解液Ｑを得た。電解液Ｑを得るために上記溶液に添加した１，２，４，５−テトラフルオロベンゼンの量は５体積％、リン酸トリス（トリメチルシリル）の量は０．５質量％であった。
【０１３９】
上記（１）に記載の方法で、電解液Ｑを備えるリチウムイオン二次電池の電池性能評価を行った。結果、１Ｃにおける放電容量は１４１ｍＡｈ／ｇ、５Ｃにおける放電容量は１２１ｍＡｈ／ｇとなった。またｄＱ／ｄＶプロットにおける４．２Ｖの値は０．１４（ｍＡｈ／ｇ）／ｍＶであった。
【０１４０】
次に上記（２）に記載の方法で、電解液Ｑを備えるリチウムイオン二次電池の電池性能評価を行った。結果、１Ｃにおける放電容量は１１９ｍＡｈ／ｇ、５Ｃにおける放電容量は、５０ｍＡｈ／ｇであった。またｄＱ／ｄＶプロットにおける４．８Ｖの値は０．１０（ｍＡｈ／ｇ）／ｍＶであった。５０℃における３０サイクル目の放電容量は、７１ｍＡｈ／ｇ、３０サイクル目の放電容量を１サイクル目の放電容量で除した放電容量維持率は、６１％であった。さらに過充電試験を行ったところ、電圧は１時間後も６Ｖ未満であった。
【０１４１】
〔比較例６〕
エチレンカーボネートとエチルメチルカーボネートとを体積比１：２で混合した混合溶媒にＬｉＰＦ６を１ｍｏｌ／Ｌ含有させた溶液（キシダ化学社製）１ｍｌに、含フッ素化合物の代わりに、モレキュラシーブスを用いて１２時間以上乾燥させたシクロヘキシルベンゼン（東京化成製）０．０５ｍｌを添加して、電解液Ｒを得た。電解液Ｒを得るために上記溶液に添加したシクロヘキシルベンゼンの量は５体積％であった。
【０１４２】
上記（１）に記載の方法で、電解液Ｒを備えるリチウムイオン二次電池の電池性能評価を行った。結果、１Ｃにおける放電容量は１４０ｍＡｈ／ｇ、５Ｃにおける放電容量は１２０ｍＡｈ／ｇとなった。またｄＱ／ｄＶプロットにおける４．２Ｖの値は０．１５（ｍＡｈ／ｇ）／ｍＶであった。
【０１４３】
次に上記（２）に記載の方法で、電解液Ｒを備えるリチウムイオン二次電池の電池性能評価を行った。結果、充電容量が１０ｍＡｈ／ｇ近辺からシクロヘキシルベンゼンの分解が観測され、充電電圧は４．８Ｖまで到達しなかった。
【０１４４】
上記実施例１〜１２、及び比較例１〜６の結果を下記表１及び２に示す。
【０１４５】
【表１】
2015198052.tif 000009
【０１４６】
【表２】
2015198052.tif 000010
【０１４７】
表１から分かるように、４．２Ｖで充電された正極を用いたリチウムイオン電池では、含フッ素芳香族化合物又は化合物（Ｂ）の添加の有無によって電池性能に有意差は見られない。表１から分かるように、満充電時におけるリチウム基準の正極電位が、４．８Ｖ（ｖｓＬｉ／Ｌｉ＋）以上である正極を用いたリチウムイオン電池では、モノフルオロベンゼン、ジフルオロベンゼン、トリフルオロベンゼン、テトラフルオロベンゼンを用いた場合、過充電防止効果が有ることが分かる。さらに４．８ＶにおけるｄＱ／ｄＶの値による酸化耐性の比較から、ジフルオロベンゼン、トリフルオロベンゼン、テトラフルオロベンゼンが好ましく、トリフルオロベンゼン、テトラフルオロベンゼンがさらに好ましいことが分かる。また、ペンタフルオロベンゼン、ヘキサフルオロベンゼンを用いた場合、酸化分解に対する耐性は十分にあるものの、過充電試験で速やかに６Ｖまで上昇したことから、過充電防止効果が不十分であることが分かる。また、シクロヘキシルベンゼンを用いた場合、充電電圧が４．８Ｖまで到達しなかったことから、従来の過充電防止剤では５Ｖ級正極には酸化耐性が不十分であることが分かる。
【０１４８】
さらに、表１及び２より、リン酸トリス（トリメチルシリル）又はアジピン酸ビス（トリメチルシリル）と特定の含フッ素芳香族化合物とを用いた場合、過充電試験において電圧上昇抑制効果が得られ、５０℃サイクル試験の容量維持率が良好であったことから、過充電防止効果と高温サイクル特性を両立する電池であることが分かる。
【産業上の利用可能性】
【０１４９】
本発明に係る非水蓄電デバイス用電解液は、高電圧かつ広範囲な電圧領域で、過充電時に高い安全性を有し、かつ電池性能の良好なリチウムイオン二次電池の製造に好適に利用可能である。
【符号の説明】
【０１５０】
１００    リチウムイオン二次電池
１１０    セパレータ
１２０    正極
１３０    負極
１４０    正極集電体
１５０    負極集電体
１６０    電池外装
【図１】
2015198052.tif 000014